(57)【要約】【課題】ブルーミング及びグラデーションという視覚効果を得ることが可能な亀裂面装飾体、及びその作成方法を提供する。【解決手段】亀裂面装飾体は、第１の面１１を有する基材１０と、基材１０の第１の面１１上に形成されている底層２０と、底層２０上に形成されており、底層２０と接続する複数の島ブロック４１、島ブロック４１の間に位置する第１の亀裂４２、及び、島ブロック４１の底層２０とは反対側の面に形成されている複数の第２の亀裂４３を有する亀裂層４０と、亀裂層４０の第１の亀裂４２と第２の亀裂４３とに埋められているブルーミング層５０と、を含む。【選択図】図５
2018135740.tif 000002
【特許請求の範囲】
【請求項１】
第１の面を有する基材と、
前記基材の前記第１の面上に形成されている底層と、
前記底層上に形成されており、前記底層と接続する複数の島ブロック、前記島ブロックの間に位置する第１の亀裂、及び、前記島ブロックの前記底層とは反対側の面に形成されている複数の第２の亀裂を有する亀裂層と、
前記亀裂層の前記第１の亀裂と前記第２の亀裂とに埋められているブルーミング層と、
を含むことを特徴とする亀裂面装飾体。
【請求項２】
前記第２の亀裂の裂け目の大きさは、前記第１の亀裂の裂け目の大きさより小さいことを特徴とする、請求項１に記載の亀裂面装飾体。
【請求項３】
前記第１の亀裂は、前記島ブロックのエッジが収縮することに伴って成長するプログレッシブスロットを有し、前記ブルーミング層は前記プログレッシブスロットを埋めることを特徴とする、請求項２に記載の亀裂面装飾体。
【請求項４】
前記プログレッシブスロットは、前記島ブロックの外面と前記底層との間に位置することを特徴とする、請求項３に記載の亀裂面装飾体。
【請求項５】
前記ブルーミング層と前記亀裂層とをカバーする保護層を更に含むことを特徴とする、請求項３に記載の亀裂面装飾体。
【請求項６】
前記プログレッシブスロットは、前記島ブロックの外面と前記保護層との間に位置することを特徴とする、請求項５に記載の亀裂面装飾体。
【請求項７】
前記ブルーミング層の色は、前記亀裂層の色とのコントラストを有することを特徴とする、請求項１に記載の亀裂面装飾体。
【請求項８】
第１の面を有する基材を用意する基材用意ステップと、
前記第１の面上に底層を形成する底層形成ステップと、
前記底層に亀裂塗料を塗装し、乾燥の過程中に、前記亀裂塗料が、前記底層と接続する複数の島ブロック、前記島ブロックの間に位置する第１の亀裂、及び、前記島ブロックの前記底層とは反対側の面に形成されている複数の第２の亀裂を有する亀裂層を形成する亀裂層形成ステップと、
前記亀裂層の前記第１の亀裂と前記第２の亀裂とにブルーミング層を埋め込んで、亀裂面装飾体を形成するブルーミング層埋め込みステップと、
を含むことを特徴とする亀裂面装飾体の作成方法。
【請求項９】
前記底層は、スプレー方式により前記第１の面に形成されており、
前記亀裂層は、スプレー方式により前記底層に形成されていることを特徴とする、請求項８に記載の亀裂面装飾体の作成方法。
【請求項１０】
前記ブルーミング層埋め込みステップにおいて前記亀裂層上に前記ブルーミング層をカバーした後、前記ブルーミング層が乾燥する前に、前記亀裂層から前記ブルーミング層を除去することにより、前記亀裂層の上面を露出させる除去手段ステップを更に含むことを特徴とする、請求項８に記載の亀裂面装飾体の作成方法。
【請求項１１】
前記除去手段ステップにおいて前記ブルーミング層が乾燥した後、前記ブルーミング層に保護層を形成することにより、前記保護層が前記ブルーミング層と前記亀裂層とをカバーし、前記保護層は、加熱により乾燥され、紫外線ランプの照射により固化される保護層形成ステップを更に含むことを特徴とする、請求項１０に記載の亀裂面装飾体の作成方法。
【請求項１２】
前記ブルーミング層の色は、前記亀裂層の色とのコントラストを有することを特徴とする、請求項８に記載の亀裂面装飾体の作成方法。
【発明の詳細な説明】
【技術分野】
【０００１】
本発明は、亀裂面装飾体、及びその作成方法に関する。
【背景技術】
【０００２】
特許文献１に提案された表面構成、方法は、塗装層を含み、この塗装層は、ある構造の外面に付けられて固化した後、高抗圧強度を有する石状の合成物となる。建築構造に当該塗装層を塗装することにより、石によく似た外観を有する製品を得ることができる。
【先行技術文献】
【特許文献】
【０００３】
【特許文献１】米国特許ＵＳ５６３４３０７号
【発明の概要】
【発明が解決しようとする課題】
【０００４】
特許文献１の技術では、塗装層を固化した後、石によく似た外観だけを有する視覚効果を得ることができる。これは、従来の亀裂塗料を固化した後、亀裂だけを有する視覚効果を得ることができることと同じである。すなわち、石によく似た外観以外の視覚効果、又は亀裂以外の視覚効果を得ることができないという問題がある。
【０００５】
本発明の主な目的は、視覚上で亀裂面装飾体がブルーミング効果を有する亀裂面装飾体、及びその作成方法を提供することにある。
【課題を解決するための手段】
【０００６】
本発明の亀裂面装飾体によると、第１の面を有する基材と、基材の第１の面上に形成されている底層と、底層上に形成されており、底層と接続する複数の島ブロック、島ブロックの間に位置する第１の亀裂及び、島ブロックの底層とは反対側の面に形成されている複数の第２の亀裂を有する亀裂層と、亀裂層の第１の亀裂と第２の亀裂とに埋められているブルーミング層と、を含むことを特徴とする。
亀裂層の第１の亀裂と第２の亀裂とにブルーミング層を埋め込んで、ブルーミング層の色と前記亀裂層の色とを互いにコントラストを有するようにすることにより、ブルーミング（花が咲くように光が周囲ににじみ出る現象）及びグラデーション（漸層）という視覚効果を得ることができる。
【０００７】
第２の亀裂の裂け目の大きさは、第１の亀裂の裂け目の大きさより小さいことが好ましい。
【０００８】
第１の亀裂は、島ブロックのエッジが収縮することに伴って成長するプログレッシブスロットを有し、ブルーミング層はプログレッシブスロットを埋めることが好ましい。
【０００９】
プログレッシブスロットは、島ブロックの外面と底層との間に位置することが好ましい。
【００１０】
ブルーミング層と亀裂層とをカバーする保護層を更に含むことが好ましい。
【００１１】
プログレッシブスロットは、島ブロックの外面と保護層との間に位置することが好ましい。
【００１２】
ブルーミング層の色は、亀裂層の色とのコントラストを有することが好ましい。
【００１３】
更に、第１の保護層と、第２の保護層と、を含み、第１の保護層はブルーミング層と亀裂層とをカバーし、基材は、第１の面の反対側に位置する第２の面を有し、第２の保護層は第２の面に設けられており、基材は透明な材質を採用することが好ましい。
【００１４】
基材の厚さは３〜１０ｍｍであり、底層の厚さは３０〜１００μｍであり、亀裂層の厚さは１５〜３０μｍであることが好ましい。
【００１５】
本発明の亀裂面装飾体の作成方法によると、第１の面を有する基材を用意する基材用意ステップと、第１の面上に底層を形成する底層形成ステップと、底層に亀裂塗料を塗装し、乾燥の過程中に、亀裂塗料が、底層と接続する複数の島ブロック、島ブロックの間に位置する第１の亀裂、及び、島ブロックの底層とは反対側の面に形成されている複数の第２の亀裂を有する亀裂層を形成する亀裂層形成ステップと、亀裂層の第１の亀裂と第２の亀裂とにブルーミング層を埋め込んで、亀裂面装飾体を形成するブルーミング層埋め込みステップと、を含むことを特徴とする。
【００１６】
底層を形成する前に、まず、基材の第１の面を清浄することが好ましい。
【００１７】
底層は、スプレー方式により第１の面に形成されていることが好ましい。
【００１８】
亀裂層は、スプレー方式により底層に形成されていることが好ましい。
【００１９】
底層を乾燥する過程中に、底層に亀裂層が形成され、その乾燥方式は、冷風、熱風、又は自然風を利用し、乾燥時間は２０〜６０分間であり、湿度は１５％ＲＨであることが好ましい。
【００２０】
亀裂塗料の乾燥方式は、冷風、熱風、又は自然風を利用し、乾燥時間は２０〜３０分間であり、湿度は１５％ＲＨであることが好ましい。
【００２１】
ブルーミング層埋め込みステップにおいて亀裂層上にブルーミング層をカバーした後、ブルーミング層が乾燥する前に、亀裂層からブルーミング層を除去することにより、亀裂層の上面を露出させる除去手段ステップを更に含むことが好ましい。
【００２２】
ブルーミング層の乾燥方式は、常温で行なわれ、乾燥時間は約５分間であり、湿度は５０〜６５％ＲＨであることが好ましい。
【００２３】
除去手段ステップにおいてブルーミング層が乾燥した後、ブルーミング層に保護層を形成することにより、保護層がブルーミング層と亀裂層とをカバーし、保護層は、加熱により乾燥され、紫外線ランプの照射により固化される保護層形成ステップを更に含むことが好ましい。これにより、艶出し、艶消し、いろいろな硬さ、耐磨耗、防汚、抗菌、防カビ、又は色あせ防止などの効果を達成可能である。
【００２４】
除去手段ステップにおいてブルーミング層が乾燥した後、第１保護層及び第２保護層形成ステップを更に含むことが好ましい。まず、ブルーミング層と亀裂層とに第１の保護層を形成することにより、第１の保護層がブルーミング層と亀裂層とをカバーする。基材は透明な材質を採用し、基材は、第１の面の反対側に位置する第２の面を有する。第１の保護層を形成した後、基材の第２の面を清浄して、第２の面に第２の保護層を形成する。最後に、第１の保護層と第２の保護層とを、加熱により乾燥して、紫外線ランプの照射により固化する。
【００２５】
ブルーミング層の色は、亀裂層の色とのコントラストを有することが好ましい。
【発明の効果】
【００２６】
本発明の亀裂面装飾体とその作成方法によれば、次のような効果がある。
（１）亀裂層の第１の亀裂と第２の亀裂とにブルーミング層を埋め込んで、ブルーミング層の色と亀裂層の色とを互いにコントラストを有するようにすることにより、視覚上で亀裂面装飾体がブルーミング効果を有する。
【００２７】
（２）基材が何れかの材質を採用する場合には、第１の保護層がブルーミング層と亀裂層とをカバーすることにより、ユーザがブルーミング効果を鑑賞可能である。基材が透明な材質を採用する場合には、第２の保護層が基材の第２の面をカバーすることにより、ユーザの視線が基材を透過してブルーミング効果を鑑賞可能である。
【図面の簡単な説明】
【００２８】
【図１】本発明に係る実施例１の亀裂面装飾体の作成方法のフローチャートである。
【図２】本発明に係る実施例１の模式図１であって、基材と底層を示す。
【図３】本発明に係る実施例１の模式図２であって、基材、底層及び亀裂層を示す。
【図４】本発明に係る実施例１の模式図３であって、亀裂層と島ブロックを示す。
【図５】本発明に係る実施例１の模式図４であって、亀裂層がブルーミング層に埋め込まれた状態を示す。
【図６】本発明に係る実施例１の亀裂面装飾体を示す図である。
【図７】本発明に係る実施例２の亀裂面装飾体の作成方法のフローチャートである。
【図８】本発明に係る実施例２の模式図１であって、除去手段によりブルーミング層を除去する前の状態を示す。
【図９】本発明に係る実施例２の模式図２であって、亀裂面装飾体に第１の保護層を形成した状態を示す。
【図１０】本発明に係る実施例２の模式図３であって、亀裂面装飾体に第１の保護層と第２の保護層とを形成した状態を示す。
【発明を実施するための形態】
【００２９】
以下、本発明の実施の形態を図面に基づいて説明する。
【００３０】
（実施例１）
まず、図１から図６を参照する。本実施例の亀裂面装飾体１００の作成方法は、基材用意ステップＳ１と、底層形成ステップＳ２と、亀裂層形成ステップＳ３と、ブルーミング層埋め込みステップＳ４と、を含む。
【００３１】
基材用意ステップＳ１は、第１の面１１を有する基材１０を用意する。基材１０の厚さは３〜１０ｍｍである。基材１０は、何れかの品物でもよく、平面、又は曲面を有する。基材１０の形状は任意である。基材１０は、有色の材質、又は透明な材質を採用する。次に、基材１０の第１の面１１を清浄する。清浄作業は、機器、又は人の作業により行なわれる。清浄作業を完成した後、機器により、基材１０を次のステップに送る。第１の面１１に付着するホコリやゴミを除去するための清浄方式は、プラズマ清浄、静電気除塵、又は静電気吸塵を採用する。
【００３２】
図１及び図２を参照する。底層形成ステップＳ２は、第１の面１１に底層２０を形成する。底層２０は、有色又は透明である。底層２０は、少なくとも一層を有し、二層以上を有してもよい。底層２０の厚さは、３０〜１００μｍである。
本実施例では、底層２０が一層を有し、スプレー作業により、底層２０が第１の面１１上に形成される。スプレー作業は、機器、又は人の作業により行なわれる。次に、底層２０を乾燥する。底層２０を乾燥する方式は、冷風、熱風、又は自然風を利用し、乾燥時間は２０〜６０分間であり、湿度は１５％ＲＨである。
【００３３】
図１、図３及び図４を参照する。亀裂層形成ステップＳ３は、乾燥の過程中に、底層２０に亀裂塗料３０を塗装する。亀裂塗料３０の色は、必要によって選択することが自由である。本実施例では、スプレー方式により、亀裂塗料３０が底層２０に塗装される。
【００３４】
次に、亀裂塗料３０を乾燥する。亀裂塗料３０を乾燥する方式は、冷風、熱風又は自然風を利用し、乾燥時間は２０〜３０分間であり、湿度は１５％ＲＨである。しかし、乾燥程度、時間及び底層２０の厚さにより、乾燥の過程中及び乾燥後の亀裂層４０の亀裂効果が影響されるため、必要な亀裂効果を達成するように、ユーザは自分で調整可能である。
【００３５】
また、乾燥の過程中に、亀裂塗料３０に亀裂層４０が形成される。亀裂層４０の厚さは１５〜３０μｍである。亀裂層４０は、底層２０と連接する複数の島ブロック４１と、島ブロック４１の間に位置する第１の亀裂４２と、島ブロック４１の底層２０とは反対側の面に形成される複数の第２の亀裂４３と、を有する。
本実施例では、第２の亀裂４３の大きさは、第１の亀裂４２の大きさより小さい。すなわち、第２の亀裂４３の亀裂の隙間の大きさは、第１の亀裂４２の亀裂の隙間の大きさより小さい。一方、第１の亀裂４２は、島ブロック４１のエッジが徐々に収縮することに伴って成長するプログレッシブスロット４２１を有する。プログレッシブスロット４２１は、島ブロック４１の外面と底層２０との間に位置する。第１の亀裂４２、第２の亀裂４３及びプログレッシブスロット４２１は、互いに連通する。
【００３６】
図１及び図５を参照する。ブルーミング層埋め込みステップＳ４は、亀裂層４０の第１の亀裂４２と第２の亀裂４３とにブルーミング層５０を埋め込む。ブルーミング層の色は、亀裂層の色とのコントラストを有することが好ましい。ブルーミング層の色と亀裂層の色とは、ユーザによって自由に選択可能である。また、亀裂層の第１の亀裂４２、第２の亀裂４３及びプログレッシブスロット４２１にブルーミング層５０を埋め込んでもよい。これにより、色の違いによるコントラストは更に強くなる。
本実施例では、ブルーミング層５０は、浸透剤を含み、その分子の大きさがナノメートルクラスに近接し、流動効果を有効に促進可能である。これにより、ブルーミング層５０は、第１の亀裂４２、第２の亀裂４３及びプログレッシブスロット４２１に浸透して入り込む。
【００３７】
亀裂層４０にブルーミング層５０を埋め込むときには、ブルーミング層５０が第１の亀裂４２から、第２の亀裂４３とプログレッシブスロット４２１とに流れ込む。第１の亀裂４２に埋め込むブルーミング層５０の色の暗さは、第２の亀裂４３とプログレッシブスロット４２１とに埋め込むブルーミング層５０の色の暗さより暗いため、色の違いによるコントラストは更に強くなり、視覚上で亀裂面装飾体がブルーミング及びグラデーションという視覚効果を有する。
【００３８】
図１、図５及び図６を参照する。基材用意ステップＳ１、底層形成ステップＳ２、亀裂層形成ステップＳ３及びブルーミング層埋め込みステップＳ４によって形成される亀裂面装飾体１００は、第１の亀裂４２に埋め込むブルーミング層５０の色の暗さが、第２の亀裂４３とプログレッシブスロット４２１とに埋め込むブルーミング層５０の色の暗さより暗い場合（本実施例では、島ブロック４１が白色であり、ブルーミング層５０が黒色である）には、色の違いによるコントラストは更に強くなり、視覚上で亀裂面装飾体がブルーミング効果を有する。従来の亀裂塗料は、固化されたとき、亀裂だけを有するが、本実施例に係る亀裂面装飾体１００は、色の違いによるコントラストが更に強くなり、視覚上でブルーミング及びグラデーションという視覚効果を有する。
【００３９】
（実施例２）
図７から図１０を参照する。基材用意ステップＳ１、底層形成ステップＳ２、亀裂層形成ステップＳ３及びブルーミング層埋め込みステップＳ４により、亀裂面装飾体１００を形成した後、機器または人の作業によって次のステップを行なう。
図７及び図８に示すように、ブルーミング層５０が亀裂層４０をカバーする。ブルーミング層５０の厚さがより厚い場合には、除去手段ステップＳ５により、ブルーミング層５０が乾燥する前に、亀裂層４０からブルーミング層５０を除去することにより、亀裂層４０の上面を露出させる。除去手段は、絨毛ロールによって行う。ブルーミング層５０が乾燥して固化したとき、亀裂面装飾体が形成される。ブルーミング層５０を乾燥する方式は、常温で行われ、乾燥時間が約５分間であり、湿度が５０〜６５％ＲＨである。
【００４０】
図７及び図９を参照する。保護層形成ステップＳ６により、ブルーミング層５０が乾燥した後、ブルーミング層５０と亀裂層４０とに第１の保護層６０を塗装し、プログレッシブスロット４２１が、島ブロック４１の外面と第１の保護層６０との間に位置する。第１の保護層６０は、ブルーミング層５０と亀裂層４０とを保護する。第１の保護層６０により、艶出し、艶消し、いろいろな硬さ、耐磨耗、防汚、抗菌、防カビ、又は色あせ防止などの効果を達成可能である。
【００４１】
第１の保護層６０は、加熱により乾燥され、紫外線ランプの照射により固化され、亀裂層４０とブルーミング層５０とを保護する。これにより、基材１０が何れかの材質（例えば、壁面）である場合には、ユーザが基材１０の第１の面１１の方向へ見ると、第１の保護層６０による効果（例えば艶出し又は艶消し）、ブルーミング層５０の色と亀裂塗料３０の色とのコントラスト、及び第１の亀裂４２、第２の亀裂４３及びプログレッシブスロット４２１にブルーミング層５０を埋め込むことによるブルーミング及びグラデーションという視覚効果により、ユーザの視覚効果が基材１０の材質の色に影響されなくなる。
【００４２】
図７及び図１０に示すように、基材１０の両面を保護してもよい。この場合、基材用意ステップＳ１、底層形成ステップＳ２、亀裂層形成ステップＳ３及びブルーミング層埋め込みステップＳ４により、亀裂面装飾体１００を形成した後、除去手段ステップＳ５を行って、保護層形成ステップＳ６を行う。保護層形成ステップＳ６は、ブルーミング層５０が乾燥した後、ブルーミング層５０と亀裂層４０とに第１の保護層６０を塗装することにより、第１の保護層６０がブルーミング層５０と亀裂層４０とをカバーする。基材１０は、第１の面１１の反対側に位置する第２の面１２を有し、基材１０の第２の面１２を清浄する。
【００４３】
次に、第２の面１２に第２の保護層７０を塗装して、第１の保護層６０と第２の保護層７０とを、加熱により乾燥して、紫外線ランプの照射により固化する。第１の保護層６０はブルーミング層５０と亀裂層４０とを保護する。第２の保護層７０は第２の面１２を保護する。
【００４４】
基材１０が透明な材質（例えば透明な仕切り板やガラスドア）である場合には、ユーザが基材１０の第２の面１２の方向へ見ると、ユーザの視線が透明な材質である基材１０を透過し、そしてブルーミング層５０の色と亀裂層４０の色とのコントラスト、及び第１の亀裂４２、第２の亀裂４３及びプログレッシブスロット４２１にブルーミング層５０を埋め込むことによるブルーミング効果により、ユーザは、ブルーミング及びグラデーションという視覚効果を得ることが可能である。
【００４５】
このように、本発明の特定の例を参照して説明したが、それらの例は、説明のためだけのものであり、本発明を限定するものではない。この技術分野の通常の知識を有する者は、本発明の要旨および特許請求の範囲を逸脱することなく、ここで開示された実施例に変更、追加、または、削除を施してもよい。
【産業上の利用可能性】
【００４６】
本発明は、亀裂面装飾体に適用することができる。
【符号の説明】
【００４７】
１０  基材
１１  第１の面
１２  第２の面
２０  底層
３０  亀裂塗料
４０  亀裂層
４１  島ブロック
４２  第１の亀裂
４３  第２の亀裂
５０  ブルーミング層
６０  第１の保護層
７０  第２の保護層
１００  亀裂面装飾体
４２１  プログレッシブスロット
Ｓ１  基材用意ステップ
Ｓ２  底層形成ステップ
Ｓ３  亀裂層形成ステップ
Ｓ４  ブルーミング層埋め込みステップ
Ｓ５  除去手段ステップ
Ｓ６  保護層形成ステップ
【図１】
2018135740.tif 000003
【図２】
2018135740.tif 000004
【図３】
2018135740.tif 000005
【図４】
2018135740.tif 000006
【図５】
2018135740.tif 000007
【図６】
2018135740.tif 000008
【図７】
2018135740.tif 000009
【図８】
2018135740.tif 000010
【図９】
2018135740.tif 000011
【図１０】
2018135740.tif 000012